(57)【要約】【課題】特に厚さの薄い銅張板にレーザーを照射して小径のスルーホール用貫通孔をあけるための、加熱下或いは室温下で銅張板裏面にラミネート接着できるバックアップシートを得る。【解決手段】有機板にホットメルト型樹脂組成物或いは室温で加圧下に接着できる樹脂組成物を接着してバックアップシートとし、これを銅張板の裏面に配置して加熱下或いは室温下で加圧して接着し、レーザー、好適には炭酸ガスレーザーを銅張板表面に照射して貫通孔をあける。【効果】孔形状の良好な小径の貫通孔を炭酸ガスレーザーで高速にあけることができ、バックアップシート剥離時も薄厚の銅張板の折れも発生しないで容易に剥離でき、作業性、量産性に優れている。【特許請求の範囲】
【請求項１】
銅箔をレーザーで除去できるに十分なエネルギーを用いてレーザーを銅張板上に照射し、少なくとも２層以上の銅の層を有する銅張板の銅箔を加工して貫通孔をあける孔あけにおいて、レーザーが照射される銅張板の表面とは反対側の裏面銅箔に接着配置するレーザー用バックアップシートとして、その構成が有機板に樹脂組成物層が付着した構造であり、この樹脂組成物層は加熱するか或いは室温で加圧下に銅張板に接着する樹脂組成物層であることを特徴とするレーザー貫通孔あけ用バックアップシート。
【請求項２】
該樹脂組成物層の少なくとも銅箔に接着する樹脂が、粘着剤単体又は樹脂中に粘着剤が配合された樹脂組成物であり、室温で銅張板に圧着して使用することを特徴とする請求項１記載のレーザー貫通孔あけ用バックアップシート。
【請求項３】
該レーザーが炭酸ガスレーザーである請求項１又は２記載のレーザー貫通孔あけ用バックアップシート。
【発明の詳細な説明】
【０００１】
【産業上の利用分野】
本発明は、プリント配線板を製造する銅張板の裏面に使用するレーザーにて貫通孔あけするためのバックアップシートに関するものであり、得られた貫通孔は主として小型プリント配線板のスルーホールとして使用され、小径スルーホールを有する半導体プラスチックパッケージ、マザーボード等として使用される。
【０００２】
【従来の技術】
従来、半導体プラスチックパッケージ等に用いられる高密度のプリント配線板は、スルーホール用の貫通孔をドリルであけていた。近年、ますますドリルの径は小径となり、孔径は０．１５ｍｍ以下となってきており、このような小径の孔をあける場合、ドリル径が細いため、孔あけ時にドリルが曲がる、折れが多い、加工速度が遅い等の欠点があり、作業性、生産性、信頼性等に問題のあるものであった。
【０００３】
更に、上下の銅箔にあらかじめネガフィルムを使用して所定の方法で同じ大きさの孔をあけておき、炭酸ガスレーザーで上下を導通するスルーホールを形成しようとすると、上下の孔の位置にズレを生じ、ランドが形成しにくい、製造工程が増える等の欠点があった。さらには、炭酸ガスレーザーを照射して裏側の銅箔を貫通するためには高出力のエネルギーを必要とするために、裏側に厚い金属板を置き、レーザーを金属板にあてて止めるようにしている。この場合でも、金属板にあたってレーザー光が反射して銅張板の裏側にあたり、形状が円形とならず、不良の原因となっていた。
【０００４】
炭酸ガスレーザーでの貫通孔あけは、銅張板の銅箔表面に黒色酸化銅処理を施し、この裏面に、金属箔表面にホットメルトタイプの樹脂層を付着したバックアップシートを配置し、熱ロールにてラミネートさせて使用する方法があるが（例えば、特許文献１参照。）、この場合、樹脂層が表面酸化膜と密着性が強く、貫通孔あけ後に剥離しようとすると、薄い銅張板は折れが生じる等の問題点があり、また樹脂層が銅張板に剥離接着して残る等の問題点が発生していた。そして銅張板裏面に加熱下にバックアップシートをラミネート接着すると反りが生じ、その後の孔あけで銅張板を炭酸ガスレーザーのＸＹテーブルにテープ等で止める必要があるために作業性が悪く、反面テープで止めない場合はＸＹテーブルから浮いた部分の孔形状が変形し、その後の不良が増え、信頼性が悪くなる等の問題が生じていた。又、高密度のプリント配線板の回路の幅とスペースとはますます狭くなり、ライン／スペースが５０μｍ／５０μｍ以下となるものも作製されており、この場合もパターン切れ、或いはショート不良が多く、歩留りの悪いものであった。
【０００５】
【特許文献１】特開平１１−３４６０４４号公報
【０００６】
【発明が解決しようとする課題】
本発明は、以上の問題点を解決した、主として小径で形状の良好なスルーホール用貫通孔を、レーザー、特に炭酸ガスレーザーを銅張板に照射して形成するための銅張板に室温で張り合わせて使用するバックアップシートを提供するものである。
【０００７】
【発明が解決するための手段】
本発明は、銅箔を除去できるに十分なレーザーエネルギーを用いて、レーザーを銅張板表面に照射し、少なくとも２層以上の銅の層を有する銅張積層板、耐熱性フィルム銅張板等、その他の一般に公知の両面銅張板、多層板の銅箔を加工して貫通孔をあける孔あけにおいて、レーザーが照射される銅張板の銅箔表面に、薬液処理又は酸化金属処理を施すか、レーザー孔あけ補助材料を配置するか、或いはシャイニー面に炭酸ガスレーザー孔あけ用処理を施した金属箔を張った銅張板の表面に直接炭酸ガスレーザーを照射してスルーホール用貫通孔形成する際に、レーザーを照射する銅箔面とは反対側の銅箔面に、有機板の表面に好適には厚さ２０〜１００μｍの樹脂層を形成したバックアップシートを配置し、加熱下或いは室温下で加圧して銅張板に接着して貫通孔あけすることにより、炭酸ガスレーザーを照射した場合でも裏面の孔径に優れ、ホットメルト型の樹脂を使用した場合には有機板の熱膨張率を銅張積層板と合わせるか、厚い有機板を使用することにより、又室温接着型は室温で接着することにより張り合わせた際の反り発生も無く、孔あけで孔形状に優れており、孔信頼性が優れたものが得られ、銅張板への樹脂付着がなく、作業性、量産性等に優れていることが明らかとなった。
【０００８】
銅箔厚さが厚い場合には、孔あけされた銅張板は、孔部に銅箔のバリが発生するため、機械的研磨や薬液による銅箔バリの除去を行う。機械的研磨は、板の寸法変化率が大きくなる等の問題が生じることがあるため、好適には薬液での後処理を行い、銅張板のもとの銅箔の厚さ方向の一部をエッチング除去することにより、同時に孔部に張り出した銅箔バリをエッチング除去してスルーホール用貫通孔を形成することによって、貫通孔の金属メッキのバリによるメッキ異常等がなく、且つ、銅箔厚さが薄くなるために、その後の金属メッキでメッキアップして得られた表裏銅箔の回路形成において、ショートやパターン切れ等の不良の発生もなく、高密度のプリント配線板を作製することができた。また、銅箔が例えば５μｍ以下と薄い場合には、そのまま炭酸ガスレーザーを直接照射しても孔は形成でき、孔部への銅箔バリは殆ど無いためにバリ取りの上記薬液処理を行うことは必須ではない。更に炭酸ガスレーザーでの加工速度はドリルであける場合に比べて格段に速く、生産性も良好で、経済性にも優れているものが得られた。
【０００９】
【発明の実施の形態】
本発明は、レーザーを用いて銅張板にスルーホール用貫通孔、特に小径の孔をあけるために用いるバックアップシートに関するものであり、このバックアップシートを使用して孔あけされたプリント配線板は、半導体チップの搭載用、マザーボード用等として使用される。銅張板の炭酸ガスレーザーによる孔あけにおいて、銅箔が７μｍ以上と厚い場合にはレーザーを照射する銅箔面に、一般に公知の炭酸ガスレーザー孔あけ用薬液処理、酸化金属処理を施すか、融点９００℃以上で、且つ結合エネルギー３００ｋＪ／ｍｏｌ  以上の金属化合物粉、カーボン粉、金属粉の１種或いは２種以上を３〜９７ｖｏｌ％含む有機物塗膜、又はシートを配置して、この上から炭酸ガスレーザーを直接銅箔表面に照射し、貫通孔を形成する方法、或いは、まず表面の銅箔を所定の大きさにエッチング除去し、次いで低出力で樹脂等の絶縁層を加工除去し、最後に出力を上げて裏面の銅箔を加工除去して貫通孔を形成する方法、銅箔のヤイニー面にニッケル、コバルト、それらの合金処理を施された銅箔を使った銅張板を使う方法等、公知の方法において、炭酸ガスレーザーを照射する面とは反対側の銅箔面に、有機板上に好適には厚さ２０〜１００μｍのホットメルト型或いは室温で接着可能な樹脂組成物層を形成してバックアップシートとしたものを配置して銅張板に加圧下に接着してから炭酸ガスレーザーを表面から照射して貫通孔を形成する。ＵＶレーザー、ＵＶ−ＹＡＧレーザー等は銅箔表面に特別な処理は必要なく、そのままで銅箔を加工して孔あけが可能であるが、貫通孔形成後は裏面のバックアップシートはレーザー装置のＸＹテーブルを損傷しないためにも必要であり、本発明のバックアップシートはその用途に最適である。
【００１０】
本発明で使用する銅張板は、２層以上の銅の層を有する銅張板であり、熱可塑性樹脂銅張板、熱硬化性樹脂銅張板等、一般に公知の銅張板が使用可能である。熱硬化性樹脂銅張板としては、無機、有機基材の熱硬化性樹脂銅張積層板、その銅張積層板を内層に使用し、その外側に樹脂付き銅箔、或いは無機、有機基材補強熱硬化性樹脂プリプレグを配置し、更にその外側に、必要により銅箔を置いて、積層成形して得られる多層板等、一般に公知の構成の銅張板を含むものである。また、ポリイミドフィルム、ポリエステルフィルム、ポリパラバン酸フィルム、全芳香族ポリアミドフィルム等の耐熱性フィルムに銅箔を接着させた銅張板、多層板等、一般に公知のものも使用できる。これらを組み合わせたリジットフレキ銅張板も使用できる。
【００１１】
基材としては、一般に公知の無機、有機の繊維の織布、不織布が使用できる。具体的には、無機繊維としては、Ｅ、Ａ、Ｃ、Ｌ、Ｍ、Ｓ、Ｄ、Ｎ、Ｃ、ＮＥ、クオーツ、高誘電率セラミック等が挙げられ、単独或いは、混抄で用いられる。有機繊維としては、全芳香族ポリアミド、液晶ポリエステル等が挙げられる。もちろん、無機、有機繊維の混抄基材も使用できる。
【００１２】
本発明で使用される熱硬化性樹脂組成物の樹脂としては、一般に公知の熱硬化性樹脂が使用される。具体的には、エポキシ樹脂、多官能性シアン酸エステル樹脂、多官能性マレイミドーシアン酸エステル樹脂、多官能性マレイミド樹脂、不飽和基含有ポリフェニレンエーテル樹脂等が挙げられ、１種或いは２種類以上が組み合わせて使用される。孔形状の点からは、炭酸ガスレーザーでは耐熱性の高い、ガラス転移温度１５０℃以上の樹脂組成物が好ましい。更に無機充填剤を配合するのが好ましい。耐熱性、耐湿性、耐マイグレーション性、吸湿後の電気的特性等の点から多官能性シアン酸エステル樹脂組成物が好適である。
【００１３】
本発明の好適な熱硬化性樹脂分である多官能性シアン酸エステル化合物とは、分子内に２個以上のシアナト基を有する化合物である。具体的に例示すると、１，３−又は１，４−ジシアナトベンゼン、１，３，５−トリシアナトベンゼン、１，３−、１，４−、１，６−、１，８−、２，６−又は２，７−ジシアナトナフタレン、１，３，６−トリシアナトナフタレン、４，４−ジシアナトビフェニル、ビス（４−ジシアナトフェニル）メタン、２，２−ビス（４−シアナトフェニル）プロパン、２，２−ビス（３，５−ジブロモー４−シアナトフェニル）プロパン、ビス（４−シアナトフェニル）エーテル、ビス（４−シアナトフェニル）チオエーテル、ビス（４−シアナトフェニル）スルホン、トリス（４−シアナトフェニル）ホスファイト、トリス（４−シアナトフェニル）ホスフェート、およびノボラックとハロゲン化シアンとの反応により得られるシアネート類などである。
【００１４】
これらのほかに特公昭４１−１９２８、同４３−１８４６８、同４４−４７９１、同４５−１１７１２、同４６−４１１１２、同４７−２６８５３及び特開昭５１−６３１４９等に記載の多官能性シアン酸エステル化合物類、シアナト化ポリフェニレンエーテル樹脂等も用いられ得る。また、これら多官能性シアン酸エステル化合物のシアナト基の三量化によって形成されるトリアジン環を有する分子量４００〜６，０００  のプレポリマーが使用される。このプレポリマーは、上記の多官能性シアン酸エステルモノマーを、例えば鉱酸、ルイス酸等の酸類；ナトリウムアルコラート等、第三級アミン類等の塩基；炭酸ナトリウム等の塩類等を触媒として重合させることにより得られる。このプレポリマー中には一部未反応のモノマーも含まれており、モノマーとプレポリマーとの混合物の形態をしており、このような原料は本発明の用途に好適に使用される。一般には可溶な有機溶剤に溶解させて使用する。
【００１５】
エポキシ樹脂としては特に制限はなく、一般に公知のものが使用できる。具体的には、液状或いは固形のビスフェノールＡ型エポキシ樹脂、ビスフェノールＦ型エポキシ樹脂、フェノールノボラック型エポキシ樹脂、クレゾールノボラック型エポキシ樹脂、脂環式エポキシ樹脂、ナフタレン環含有エポキシ樹脂；ブタジエン、ペンタジエン、ビニルシクロヘキセン、ジシクロペンチルエーテル等の二重結合をエポキシ化したポリエポキシ化合物類；ポリオール、水酸基含有シリコン樹脂類とエポハロヒドリンとの反応によって得られるポリグリシジル化合物、エポキシ化ポリフェニレンエーテル樹脂類等が挙げられる。これらは１種或いは２種類以上が組み合わせて使用され得る。
【００１６】
ポリイミド樹脂としては、一般に公知のものが使用され得る。具体的には、多官能性マレイミド類とポリアミン類との反応物、特公昭５７−００５４０６  に記載の末端三重結合のポリイミド類が挙げられる。
【００１７】
これらの熱硬化性樹脂は、単独でも使用されるが、特性のバランスを考え、適宜組み合わせて使用するのが良い。
【００１８】
本発明の熱硬化性樹脂組成物には、組成物本来の特性が損なわれない範囲で、所望に応じて種々の添加物を配合することができる。これらの添加物としては、不飽和ポリエステル等の重合性二重結合含有モノマー類及びそのプレポリマー類；ポリブタジエン、エポキシ化ブタジエン、マレイン化ブタジエン、ブタジエン−アクリロニトリル共重合体、ポリクロロプレン、ブタジエン−スチレン共重合体、ポリイソプレン、ブチルゴム、フッ素ゴム、天然ゴム等の低分子量液状〜高分子量のｅｌａｓｔｉｃなゴム類；ポリエチレン、ポリプロピレン、ポリブテン、ポリ−４−メチルペンテン、ポリスチレン、ＡＳ樹脂、ＡＢＳ樹脂、ＭＢＳ樹脂、スチレン−イソプレンゴム、ポリエチレン−プロピレン共重合体、４−フッ化エチレン−６−フッ化エチレン共重合体類；ポリカーボネート、ポリフェニレンエーテル、ポリスルホン、ポリエステル、ポリフェニレンサルファイド等の高分子量プレポリマー若しくはオリゴマー；ポリウレタン等が例示され、適宜使用される。また、その他、公知の有機、無機の充填剤、染料、顔料、増粘剤、滑剤、消泡剤、分散剤、レベリング剤、光増感剤、難燃剤、光沢剤、重合禁止剤、チキソ性付与剤等の各種添加剤が、所望に応じて適宜組み合わせて用いられる。必要により、反応基を有する化合物はその硬化剤、触媒が適宜配合される。
【００１９】
本発明の熱硬化性樹脂組成物は、それ自体は加熱により硬化するが硬化速度が遅く、作業性、経済性等に劣るため使用した熱硬化性樹脂に対して公知の熱硬化触媒を用い得る。使用量は、熱硬化性樹脂１００重量部に対して０．００５〜１０重量部、好ましくは０．０１〜５重量部である。
【００２０】
炭酸ガスレーザーの照射で、孔形状を良好にするには、種々の添加剤を入れるのが好ましい。特に好ましくは無機充填剤を配合するが、この無機充填剤としては、一般に公知のものが使用できる。具体的には、天然シリカ、焼成シリカ、球状シリカ、アモルファスシリカ等のシリカ類；ホワイトカーボン、チタンホワイト、アエロジル、クレー、タルク、ウォラストナイト、天然マイカ、合成マイカ、カオリン、マグネシア、アルミナ、パーライト等が挙げられる。添加量は特に制限はないが、一般には１０〜８０重量％、好適には１５〜６０重量％である。形状は不定形、球状、針状等、公知のものが１種或いは２種以上組合わせて使用される。
【００２１】
また、レーザーの照射で、光が分散しないように樹脂に黒色の染料、或いは顔料を添加することが好ましい。染料、顔料の種類は、一般に公知のものが使用され得る。添加量は、０．１〜１０重量％が好適である。さらには、繊維の表面を黒色に染める方法、有機繊維の中に黒色の顔料等を配合する方法等も使用し得る。
【００２２】
銅張板の最外層の金属箔は、銅箔に限らず、一般に公知のものが使用できるが、好適には厚さ３〜１２μｍの銅箔、銅合金箔等が使用される。
【００２３】
基材補強銅張積層板は、まず上記基材に熱硬化性樹脂組成物を含浸、乾燥させてＢステージとし、プリプレグを作製する。次に、このプリプレグを所定枚数用い、上下に銅箔を配置して、加熱、加圧下に積層成形し、両面銅張積層板とする。
【００２４】
ポリイミドフィルム等の銅張板は、ポリイミドフィルム基材等に接着剤を使用して銅箔を接着するか、或いは直接銅層を付着させる一般に公知の方法で作製される。
【００２５】
熱可塑性樹脂は、一般に公知のものが使用される。具体的には、ポリカーボネート板、ポリフェニレンエーテル板等があるが、基材補強の有るもの、無いものいずれも使用可能である。プリント配線板とする場合、熱加工の点からは熱硬化性樹脂の方が好ましい。
【００２６】
銅張板の、炭酸ガスレーザーを照射する面の孔形成位置の銅箔表面に、一般に公知の薬液処理又は酸化金属処理を施すか、融点９００℃以上で、且つ結合エネルギーが３００ｋＪ／ｍｏｌ  以上の金属化合物粉、カーボン粉、又は金属粉の１種或いは２種以上を組み合わせたものを３〜９７ｖｏｌ％含む塗膜、又はシートとしたものを配置し、更にはニッケル、コバルト或いはこれらの合金処理を銅箔シャニー面に施した銅箔を使用した銅張板を使用し、この上から直接目的とする径まで絞った炭酸ガスーレーザーを照射することにより貫通孔あけを行なう。
【００２７】
本発明で使用する、銅箔表面に使用する炭酸ガスレーザー孔あけ補助材料の中の１つである、融点９００℃以上で、且つ、結合エネルギーが３００ｋＪ／ｍｏｌ  以上の金属化合物粉とは、一般に公知のものが使用できる。例えば、酸化物としてのチタニア類；マグネシア類；鉄酸化物；亜鉛酸化物；コバルト酸化物；スズ酸化物類等が挙げられ、非酸化物としては、炭化ケイ素、炭化タングステン、窒化硼素、窒化ケイ素、窒化チタン、硫酸バリウム等が挙げられる。その他、カーボンも使用できる。更には、一般に公知の金属粉が使用される。しかしながら、水、溶剤に溶解した場合、発熱、発火するようなものは使用しない。これらは、平均粒子径５μｍ以下、好ましくは１μｍ以下である。更には、銅箔表面を処理する酸化金属処理としては、黒色酸化銅処理、褐色酸化銅処理等、一般に公知の処理が用いられる。
【００２８】
補助材料の有機物としては、特に制限はないが、ワニスとして離型フィルム表面に塗布、乾燥した場合、剥離、欠落しないものを選択する。好ましくは、樹脂が使用される。特に、環境、或いは加工後の銅箔表面の洗浄除去の点からも、水溶性の樹脂、例えば、ポリビニルアルコール、ポリエステル、澱粉等の、一般に公知の樹脂が使用される。更に、必要により、前述の各種樹脂、添加剤等が適宜選択して使用され得る。
【００２９】
上記粉体と有機物からなる組成物を作製する方法は、特に限定しないが、例えばニーダー等で無溶剤にて高温で練り、シート状に押し出す方法、溶剤或いは水に溶解する樹脂組成物を用い、これに粉体を加え、均一に攪拌混合し、塗料として銅箔表面に塗布、乾燥して皮膜とする方法、スプレーで銅箔面に直接吹きかける方法、フィルムに塗布、乾燥してシート状にする方法、有機、無機基材に含浸、乾燥して基材入りシートとする方法等、一般に公知の方法が使用し得る。樹脂層の厚さは、好適には２０〜１００μｍとなるようにする。塗布するフィルムは、特に限定しないが、例えばポリエチレンテレフタレート等のフィルムが好適に使用され得る。フィルムの厚さは、好適には  ２５〜２００μｍである。
【００３０】
レーザーを照射する銅張板の銅箔面とは反対側の面には、貫通したレーザーを吸収するバックアップシートが必要である。これは銅張板を貫通したレーザーが跳ね返って孔あけした銅張板に当たらないで、且つ突き抜けないで止まる素材であることが要求される。そのために本発明では、レーザーを照射する銅張板面とは反対面の銅箔面に、一般には厚さ０．１〜１００ｍｍ、好適には厚さ０．３〜２０ｍｍ、更に好適には厚さ０．５〜２ｍｍの有機板上に、好ましくは厚さ２０〜１００μｍの樹脂層を形成してバックアップシートとしたものを配置して銅張板の裏面に加熱或いは室温で加圧下に接着させた後、表面からレーザーを照射して貫通孔を形成し、貫通してから有機板の途中でレーザーが止まるようにし、レーザー装置のＸＹテーブルに到達しないようにする。炭酸ガスレーザーの場合は赤外線波長域にある９．３〜１０．６μｍの波長が一般に使用される。出力２〜６０ｍＪ、好適には４〜４０ｍＪから選ばれたエネルギーを銅張板の上に照射して貫通孔をあける。ＵＶ−ＹＡＧレーザーは波長２００−４００ｎｍのものが一般に使用される。
【００３１】
バックアップシートは、反りを防止するために、ホットメルト型では銅張板と熱膨張率を合わせるか、反りが発生しない厚い有機板を使用する。好適には室温接着型を使用する。
【００３２】
バックアップシートに使用する樹脂組成物は特に限定はなく、熱可塑性樹脂、熱硬化性樹脂、その混合物等、一般に公知のものが使用できる。環境、リサイクル等の面からは熱可塑性樹脂が好ましく、また水溶性樹脂が好ましい。これらの樹脂は特に限定はなく、上記の熱可塑性樹脂、熱硬化性樹脂、水溶性樹脂等が１種或いは２種以上組み合わせて使用される。もちろん、上記の各種添加剤、無機充填剤等も適宜配合され得る。ホットメルト型とする場合は、一般に６０〜１２０℃でラミネートするために、この温度で溶融することが必要であり、貫通孔あけ後には銅箔に接着せずに容易に剥離するものを選択する。仮に銅箔に残存しても容易に処理が可能な水溶性樹脂が好ましい。水溶性樹脂は上記の孔あけ補助材料に使用したものが好適に使用されるが、これに限定されるものではない。
【００３３】
本発明の室温で接着できるバックアップシートの樹脂組成物としては、少なくとも銅箔に接着する樹脂組成物層として粘着剤単体層或いは粘着剤入り樹脂層を形成する。この構造は、粘着剤を樹脂組成物に添加したものを有機板に塗布したもの、粘着剤単独或いはまず有機板への密着性を上げる樹脂組成物を有機板上に塗布し、この上に粘着剤単独又は粘着剤入り樹脂組成物層を形成する等の構造のものが使用される。
【００３４】
粘着剤は、特に限定はなく、一般に公知のものが使用できる。具体的には、ゴム、架橋型アクリル、非架橋型アクリル、水溶性アクリル、ウレタン、酢酸ビニル、セルロース等が挙げられるが、好適には水溶性のものが使用される。配合量は特に限定はないが、貫通孔あけ後に手で剥離できる接着性のある程度とする。表層に形成する粘着剤入り樹脂は、粘着剤量が一般には樹脂組成物内の１〜９０重量％、好適には５〜５０重量％、更に好ましくは８〜３０重量％である。混練方法は上記の補助材料を混練する方法、装置が使用できる。粘着剤入り樹脂組成物を有機板に塗布する厚さは特に限定はないが、好適には２０〜１００μｍとする。又多重層を形成す場合には、最初に有機板に付着させる樹脂は特に限定はなく、例えば上記の熱硬化性樹脂組成物、熱可塑性樹脂組成物等が使用される。厚みは特に限定はないが、好適には０．１〜１００μｍ、更に好適には０．５〜５０μｍとする。この上に粘着剤単独或いは樹脂層の中に粘着剤を配合した樹脂組成物を塗布する場合、厚さは特に限定はないが、好適には１〜５０μｍを塗布する。有機板が薄い場合、有機板の樹脂組成物を付着させるのとは反対側に金属箔を配置するか、接着させても良い。
【００３５】
本発明で使用する有機板は特に限定はない。具体的には熱可塑性板、熱硬化性板、コルク板等が挙げられるが、レーザーを照射した場合に可燃性では問題があり、自己消火性の樹脂組成物を用いる。例えばＵＬ９４−Ｖ−０のエポキシ樹脂積層板やシアン酸エステル樹脂系積層板、耐燃性付与ポリカ−ボネート板やポリフェニレンエーテル板等が使用される。厚さは特に限定はないが、貫通したレーザーが突き抜けない厚さとする。一般には０．１〜１００ｍｍ、好適には厚さ０．３〜２０ｍｍ、更に好適には厚さ０．５〜２ｍｍの有機板を使用する。この上に樹脂層を形成する方法は公知の方法が使用し得る。例えば、直接有機板上にロールコーターで塗布する方法、離型フィルムに樹脂層を形成し、これを連続的に有機板にラミネートして貼り付ける方法等が挙げられる。有機板は事前に物理的或いは薬液で処理を施して凹凸をつけていても良い。多重層の樹脂を形成する場合には、有機板の上にまず樹脂組成物層を好適には２０〜１００μｍ形成した上に、粘着剤単独又は粘着剤入り樹脂組成物を塗布し、好適には離型フィルムを入れて巻き取る。
【００３６】
バックアップシートに使用する有機板や塗布樹脂層の厚みは上記厚みに限定されるものではない。また、表側の炭酸ガスレーザーを照射する面の銅箔を、所定の大きさでを予めエッチング除去しておき、まず、炭酸ガスレーザーの出力２〜１９ｍＪにて、樹脂等の絶縁層を加工除去し、次いでエネルギーを２０〜６０ｍＪに上げて貫通孔をあける場合にも、バックアップシートとして使用できる。
【００３７】
銅張板の銅箔厚さが７μｍ以上であると炭酸ガスレーザーを照射して貫通孔を形成した場合、表裏の孔周辺はバリが発生する場合が多い。そのため、炭酸ガスレーザー照射後、銅箔の両表面を平面的にエッチングし、もとの金属箔の一部の厚さをエッチング除去することにより、同時にバリもエッチング除去し、且つ、薄くなった銅箔は細密回路形成に適しており、高密度のプリント配線板に適したものが得られる。
【００３８】
本発明の孔部に発生した銅のバリをエッチング除去する方法としては、特に限定しないが、例えば、特開平０２−２２８８７、同０２−２２８９６、同０２−２５０８９、同０２−２５０９０、同０２−５９３３７、同０２−６０１８９、同０２−１６６７８９、同０３−２５９９５、同０３−６０１８３、同０３−９４４９１、同０４−１９９５９２、同０４−２６３４８８で開示された、薬品で金属表面を溶解除去する方法（ＳＵＥＰ法と呼ぶ）による。エッチング速度は、０．０２〜１．０μｍ／秒  で行う。銅箔のバリを機械研磨で削ることは可能であるが、銅張板が薄い場合、寸法変化が大きくなる等の問題点が生じ、又、バリも完全に取れない。
【００３９】
炭酸ガスレーザーは、貫通させる場合、銅箔の厚さで適宜選択する。また、ＵＶ−ＹＡＧレーザー、エキシマレーザーでも孔あけ可能であり、本発明のバックアップシートは有効に使用できる。
【００４０】
【実施例】
以下に実施例、比較例で本発明を具体的に説明する。尚、特に断らない限り、『部』は重量部を表す。
（実施例１）
２，２−ビス（４−シアナトフェニル）プロパン９００部、ビス（４−マレイミドフェニル）メタン１００部を１５０℃に熔融させ、撹拌しながら４時間反応させ、プレポリマーを得た。これをメチルエチルケトンとジメチルホルムアミドの混合溶剤に溶解した。これにビスフェノールＡ型エポキシ樹脂（商品名：エピコート１００１、ジャパンエポキシレジン＜株＞製）４００部、クレゾールノボラック型エポキシ樹脂（商品名：ＥＳＣＮ−２２０Ｆ、住友化学工業＜株＞製）６００部を加え、均一に溶解混合した。更に触媒としてオクチル酸亜鉛０．４部を加え、溶解混合し、これに無機充填剤（商品名：焼成タルク、日本タルク＜株＞製）５００部、及び黒色顔料８部を加え、均一撹拌混合してワニスＡを得た。このワニスを厚さ１００μｍのガラス織布に含浸し１５０℃で乾燥して、ゲル化時間（ａｔ１７０℃）１２０秒、樹脂組成物含有量が４５重量％のプリプレグ（プリプレグＢ）を作成した。銅箔３５μｍキャリア付きの厚さ３μｍの電解銅箔（商品名：Ｓｕｐｅｒ  ｔｈｉｎ  箔、三井金属＜株＞製）を、上記プリプレグＢ１枚の上下に配置し、２００℃、２０ｋｇｆ／ｃｍ２、３０ｍｍＨｇ以下の真空下で２時間積層成形し、絶縁層厚み１００μｍの両面銅張積層板を得た。この表面のキャリア金属箔を剥離除去し、両面銅張積層板Ｃを得た。
【００４１】
一方、厚さ０．８ｍｍのＦＲ−４ガラスエオキシ積層板の上に、水溶性ポリエステル樹脂及び粘着剤としてエマルジョン型アクリル粘着剤を１０重量％となるように配合し、水に溶解したワニスＤを、厚さ５０μｍとなるように塗布し、加熱、乾燥してバックアップシートＥを作製し、これを上記両面銅張積層板Ｃの下に置き、室温で線圧６ｋｇｆ／ｃｍで銅張板にラミネート接着し、この上から、孔径５０μｍの孔をＵＶ−ＹＡＧレーザー２００ショット直接照射し、貫通孔を形成した。この板に公知の方法にて銅メッキを１５μｍ（総厚み：１９μｍ）施した。この表面に、定法にて回路（ライン／スペース＝４０／４０μｍを２００個）を、裏面にハンダボール用ランド等を形成し、プリント配線板を作製した。このプリント配線板の評価結果を表１に示す。
【００４２】
（実施例２）
エポキシ樹脂（商品名：エピコート５０４５、ジャパンエポキシレジン＜株＞製）７００部、及びエポキシ樹脂（商品名：ＥＳＣＮ２２０Ｆ）３００部、ジシアンジアミド３５部、２−エチル−４−メチルイミダゾール１部をメチルエチルケトンとジメチルホルムアミドの混合溶剤に溶解し、さらに実施例１の焼成タルクを８００部加え、強制撹拌して均一分散し、ワニスＦとした。これを厚さ１００μｍのガラス織布に含浸、乾燥して、ゲル化時間１５０秒、樹脂組成物含有量４７重量％のプリプレグ（プリプレグＧ）を作製した。このプリプレグＧを１枚使用し、両面に１８μｍの電解銅箔を置き、１９０℃、２０ｋｇｆ／ｃｍ２、３０ｍｍＨｇ以下の真空下で２時間積層成形して両面銅張積層板を作製した。絶縁層の厚みは１００μｍであった。この表裏に回路を形成して、黒色酸化銅処理を施し、内層板Ｈを作製した。
【００４３】
又、厚さ８０μｍの液晶ポリエステル繊維不織布に上記ワニスＦを含浸、乾燥してゲル化時間１０５秒、樹脂組成物含有量６０重量％のプリプレグＩを得た。このプリプレグＩを上記内層板の上下に配置し、その外側に１２μｍの電解銅箔を置き、同様に積層成形して４層板Ｊを得た。一方、厚さ１．６ｍｍの紙フェノール板の上にポリビニルアルコール６０部と澱粉４０部を水とメタノール混合溶液に溶解したワニスＫを厚さ５０μｍとなるように塗布し、加熱、乾燥して溶剤を飛ばし、バックアップシートＬを作製した。
【００４４】
上記４層板Ｊの表層に黒色酸化銅処理を施した後、この下側に上記バックアップシートＬの樹脂側を向けて配置し、１００℃で線圧６ｋｇｆ／ｃｍで接着させ、この上から、炭酸ガスレーザーの出力２５ｍＪ  にて６ショット照射し、孔径９０μｍの貫通孔をあけた。後は実施例１と同様にして加工し、プリント配線板を作製した。評価結果を表１に示す。
【００４５】
（実施例３）
実施例１の両面銅張積層板Ｃの銅箔として厚さ１２μｍの電解銅箔を用いて両面銅張積層板Ｍを作製した。一方、実施例２のバックアップシートＬの上に粘着剤としてエマルジョン型酢酸ビニル粘着剤を厚さ４μｍ塗布し、バックアップシートＮを作製した。上記両面銅張積層板Ｍの両面に黒色酸化銅処理を施し、この裏面に上記バックアップシートＮを室温で線圧５ｋｇｆ／ｃｍで接着させた。この上から炭酸ガスレーザーエネルギー２０ｍＪで３ショット照射して孔径１００μｍの貫通孔をあけた。ＳＵＥＰ処理、デスミア処理を行い、定法にてプリント配線板とした。評価結果を表１に示す。
【００４６】
（比較例１）
実施例１の両面銅張積層板を用い、バックアップシートとして１．６ｍｍの表面光沢のあるステンレス板を用い、炭酸ガスレーザーで同様に孔あけを行なったが、突き抜けた光線が反射して貫通孔の中が削られていた。また裏面の孔周辺の銅箔が反射のために削られて形状が円形とならず、変形していた。また、銅箔表面に削られたステンレス粉が付着していた。これを用いてＳＵＥＰ処理を行わずにデスミア処理、銅メッキを１５μｍ付着し、同様に加工し、プリント配線板を作製した。評価結果を表１に示す。
【００４７】
（比較例２）
実施例１の両面銅張積層板を用い、径１００μｍのメカニカルドリルにて、回転数１５万ｒｐｍ、送り速度２５μ／ｒｅｖ．にて同様に３００μ間隔で孔をあけた。ＳＵＥＰを行わずに同様に銅メッキを１５μｍ施し、表裏に回路形成し、同様に加工してプリント配線板を作製した。途中でドリルの折れが１本発生した。評価結果を表１に示す。
【００４８】
（比較例３）
実施例２のバックアップシートにおいて、粘着剤を用いないで同様にバックアップシートを作製し、これを用いて４層板の裏面銅箔に温度１００℃、５ｋｇｆ／ｃｍでラミネートして貼り付けた。これは反りが発生した。これを炭酸ガスレーザーのＸＹテーブル上にテープで貼り付けずに置き、同様に直接炭酸ガスレーザーで孔あけしたが、反りのため周囲の孔径は円形とならなかった。また、貫通孔あけ後にバックアップシートを剥離しようとすると接着力が強いために銅張板が一部折れ曲がり、更にバックアップシートの樹脂が一部４層板に残存した。後は比較例２と同様にして、ＳＵＥＰ処理を行わずにデスミア処理を施し、銅メッキを１５μｍ施し、表裏に回路を形成し、同様にプリント配線板を作製した。評価結果を表１に示す。
【００４９】
【表１】
2004235195.tif 000002
【００５０】
＜測定方法＞
１）  銅張板からバックアップシートを剥離する際の折れ  ：  各実施例、比較例で貫通孔あけ後にバックアップシートを剥離した場合の銅張板の折れを見た。
２）バックアップシート剥離後の銅張板への樹脂残り  ：  目視にて観察した。
３）孔形状  ：  孔あけした銅張板の銅箔をエッチングして、貫通孔上下、及び断面の観察を顕微鏡で行なった。
４）回路パターン切れ、及びショート  ：  実施例、比較例で、孔のあいていない板を同様に作製し、ライン／スペース＝４０／４０μｍ  の櫛形パターンを作成した後、拡大鏡でエッチング後の２００パターンを目視にて観察し、パターン切れ、及びショートしているパターンの合計を分子に示した。
５）ガラス転移温度  ：  ＪＩＳ  Ｃ６４８１のＤＭＡ法にて測定した。
６）スルーホール・ヒートサイクル試験  ：  各スルーホールにランド径２００μｍを作製し、９００孔を表裏交互につなぎ、１サイクルが、２６０℃・ハンダ・浸せき３０秒→室温・５分  を１サイクルとして、２００サイクル実施し、抵抗値の変化率の最大値を示した。
７）孔あけ加工時間  ：  ６３，０００孔を形成する時間を測定し、１枚当たりの孔あけ時間を４捨５入し分単位で表示した。
【００５１】
【発明の効果】
銅箔をレーザーで除去できるに十分なエネルギーを用いて、銅張板にレーザーを照射し、少なくとも２層以上の銅の層を有する銅張板の銅箔を加工してスルーホール用貫通孔をあける孔あけにおいて、バックアップシートとして、有機板に加熱或いは室温で加圧下に銅張板に接着できる樹脂組成物層を好適には２０〜１００μｍ付着させたものを用いることにより、銅張板の反りが無く、この表面からレーザーで貫通孔あけを行うことにより、レーザーが貫通した後も、エネルギーを吸収して、レーザービームを止めることができ、更にバックアップシートを剥離する時も容易に剥離ができ、作業性、量産性等に優れていることが明らかになった。また、銅張板のもとの銅箔の厚さ方向の一部をエッチング除去することにより、同時に孔部に発生した金属のバリをエッチング除去し、スルーホールメッキ用孔を形成することにより、その後の銅メッキでメッキアップして得られた表裏銅箔の回路形成においても、ショートやパターン切れ等の不良発生もなく高密度のプリント配線板を作製できることができ、信頼性等に優れたものを得ることができた。また、炭酸ガスレーザー使用に置いては、加工速度はドリルであけるのに比べて格段に速く、生産性についても大幅に改善できるものである。